СПОСОБ ИЗГОТОВЛЕНИЯ ЗАЩИТНОГО УТЯЖЕЛЯЮЩЕГО БЕТОННОГО ПОКРЫТИЯ ТРУБОПРОВОДА

1. Способ изготовления защитного утяжеляющего бетонного покрытия трубопровода, включающий смешивание цемента, заполнителя, пластифицирующего компонента и воды, нагнетание полученной смеси в пространство, образованное внешней поверхностью трубопровода и установленной на ней с зазором несъемной опалубки, затвердевание полученного покрытия, отличающийся тем, что на смешивание подают портландцемент из расчета его содержания в смеси 8,8-20,0 мас.%, воду вводят из расчета отношения воды к цементу, равного 0,31-0,63, в качестве пластифицирующего компонента на смешивание подают комплексную пластифицирующую добавку на основе поликарбоксилатного или полиакрилатного эфира в смеси или по отдельности и пеногасителя в количестве 1-3 кг/м смеси, подаваемый на смешивание заполнитель с размером зерен, не превышающим 10 мм, выбирают из баритовой или железосодержащей руды, или габродиабаза, или гранита, при этом смешивание компонентов вместе или по отдельности осуществляют из расчета получения смеси, имеющей показатель текучести, измеряемый по расплыву конуса, равный 55-75 см, и показатель воздухосодержания 1-4 об.%.
2. Способ по п.1, отличающийся тем, что подаваемый на смешение заполнитель имеет следующий гранулометрический состав: до 0,16 мм - до 8%, от 0,16 до 1,25 мм - до 35%, от 1,25 до 2,5 мм - до 37%, от 2,5 до 10,0 мм - остальное.
3. Способ по п.1, отличающийся тем, что в качестве модификаторов бетонной смеси могут быть применены как дополнительно в смеси, так и самостоятельно лигносульфонаты, меламинсульфонаты и нафталинсульфонаты (до 1% по сухому веществу от массы цемента).